(57)【特許請求の範囲】
【請求項１】
導体にエナメル線塗料を塗布する塗布工程と、前記導体に塗布された前記エナメル線塗料を焼付する焼付工程とを１セットとして、Ｎセット（Ｎ＝２以上の整数）繰り返して行なうことにより前記導体に皮膜を形成するエナメル線の製造方法であって、
ｎ−１（ｎ＝２〜Ｎから選ばれる１つ以上の整数）セット目の焼付工程後からｎセット目の塗布工程前までの間を走行中の前記導体に対して引張力を進行方向に付与して前記導体をｎセット目の塗布工程に送り出す送出工程を備えるエナメル線の製造方法。
【請求項２】
前記Ｎセットが５セット以上であり、前記ｎが（Ｎ／２）−２〜（Ｎ／２）＋２の範囲内から選ばれる１つの整数である請求項１に記載のエナメル線の製造方法。
【請求項３】
前記Ｎセットが２０セット以上であり、前記ｎが（Ｎ／３）−２〜（Ｎ／３）＋２の範囲内から選ばれる１つの整数、及び（２Ｎ／３）−２〜（２Ｎ／３）＋２の範囲内から選ばれる１つの整数である請求項１に記載のエナメル線の製造方法。
【請求項４】
導体にエナメル線塗料を塗布する塗料塗布部と、前記導体に塗布された前記エナメル線塗料を焼付する焼付部と、前記塗料塗布部及び前記焼付部へ前記導体を繰り返し搬送するためのターンプーリと、前記焼付部を通過した前記導体に対して引張力を進行方向に付与して前記導体を前記塗料塗布部の方向へ送り出す駆動機構付き送出機とを備えるエナメル線の製造装置。
【発明の詳細な説明】
【技術分野】
【０００１】
本発明は、エナメル線の製造方法及び製造装置に関する。
【背景技術】
【０００２】
従来より、エナメル線は、銅や鋼などの金属線材（走行線）の周囲に、絶縁塗料等の塗料を塗布して塗料層（絶縁層）を形成する工程を経て製造されている。
【０００３】
このような塗料層の形成は、例えば、塗料が貯留される塗料槽と、走行線の走行路上で塗料槽の下流側に移動可能に設けられるダイス（金型）と、ダイスを保持するダイスホルダとを備える塗料塗布装置によって行われている。塗料塗布装置は、走行線が、塗料槽を通過した後、ダイスに設けられた貫通孔内を通過することで、走行線に塗布された余分な塗料が除去されるように構成されている(例えば、特許文献１の段落〔０００２〕〜〔００１８〕参照)。
【０００４】
近年、環境保護、経済性の観点から、電気自動車やハイブリッド自動車が注目を集めており、販売台数を伸ばしている。これらの自動車の駆動源は、モータ単体、或いはエンジンとモータの併用であり、モータには非常に大きな負荷がかかる。そのため、駆動用のモータには、高出力のモータが適用される傾向にある。
【０００５】
一方、自動車駆動用モータは小型化が進んでいる。小型化したモータは、相間の絶縁紙を使用しないことで実用化されている。
【０００６】
これらのことより、自動車駆動用モータを構成するエナメル線には、これまでよりも大きな電圧がかかっても皮膜が絶縁破壊しないことが求められている。皮膜の絶縁性は、皮膜の厚さに比例する傾向があることから、エナメル線の皮膜を厚膜化する必要があり、例えば、これまでの倍以上に厚膜化することが求められている。
【先行技術文献】
【特許文献】
【０００７】
【特許文献１】特開平１１−２９７１３６号公報
【発明の概要】
【発明が解決しようとする課題】
【０００８】
エナメル線を製造する方法として、銅やアルミ等の導電性の金属線材を送り出し、任意の回数、塗料を塗布・焼付けする方法が一般的に取られているが、１回当たりの塗布厚さを厚くすると、塗膜の乾燥が適正に行われず、発泡が生じ、絶縁性や外観が悪化してしまう。
【０００９】
そこで、１回当たりの塗膜厚さはそのままにして、塗布回数を増やす手法を取ることが考えられるが、塗布する度に塗布した塗料を搾り取り、適正な塗膜厚さにする工程が必要となるため、塗布回数を増やすほど、引取機により走行線を引っ張る力が増大し、線が伸びてしまう。これにより、寸法精度が低下し、品質が低下してしまう。
【００１０】
また、線が伸びることで、導体と皮膜樹脂との密着性が低下するため、コイル成型時に曲げ加工した際に、皮膜のヨレや割れが発生しやすくなってしまう。また、線が伸ばされる加工が加わることで、エナメル線が硬くなるため、モータ用コイルへ加工する際の曲げ加工がしにくくなったり、加工後の形状が維持されにくくなったりする。
【００１１】
一方、塗布回数が多くなくても、高粘度の塗料を塗布する場合や走行速度を高速化した場合には、引取機により走行線を引っ張る力が増大し、線が伸びてしまう。これにより、寸法精度が低下し、品質が低下してしまう。
【００１２】
そこで、本発明の目的は、走行線の伸びに起因する寸法精度の低下を抑制することのできるエナメル線の製造方法及び製造装置を提供することにある。
【課題を解決するための手段】
【００１３】
本発明は、上記目的を達成するために、下記のエナメル線の製造方法及び製造装置を提供する。
【００１４】
［１］導体にエナメル線塗料を塗布する塗布工程と、前記導体に塗布された前記エナメル線塗料を焼付する焼付工程とを１セットとして、Ｎセット（Ｎ＝２以上の整数）繰り返して行なうことにより前記導体に皮膜を形成するエナメル線の製造方法であって、ｎ−１（ｎ＝２〜Ｎから選ばれる１つ以上の整数）セット目の焼付工程後からｎセット目の塗布工程前までの間を走行中の前記導体に対して引張力を進行方向に付与して前記導体をｎセット目の塗布工程に送り出す送出工程を備えるエナメル線の製造方法。
［２］前記Ｎセットが５セット以上であり、前記ｎが（Ｎ／２）−２〜（Ｎ／２）＋２の範囲内から選ばれる１つの整数である前記［１］に記載のエナメル線の製造方法。
［３］前記Ｎセットが２０セット以上であり、前記ｎが（Ｎ／３）−２〜（Ｎ／３）＋２の範囲内から選ばれる１つの整数、及び（２Ｎ／３）−２〜（２Ｎ／３）＋２の範囲内から選ばれる１つの整数である前記［１］に記載のエナメル線の製造方法。
［４］導体にエナメル線塗料を塗布する塗料塗布部と、前記導体に塗布された前記エナメル線塗料を焼付する焼付部と、前記塗料塗布部及び前記焼付部へ前記導体を繰り返し搬送するためのターンプーリと、前記焼付部を通過した前記導体に対して引張力を進行方向に付与して前記導体を前記塗料塗布部の方向へ送り出す駆動機構付き送出機とを備えるエナメル線の製造装置。
【発明の効果】
【００１５】
本発明によれば、走行線の伸びに起因する寸法精度の低下を抑制することのできるエナメル線の製造方法及び製造装置を提供することができる。
【図面の簡単な説明】
【００１６】
【図１】本発明の実施の形態に係るエナメル線の製造装置（竪型）の一例を示す概略図である。
【図２】図１の製造装置の主要部を示す上面図である。
【図３】本発明の実施の形態に係るエナメル線の製造装置（横型）の一例を示す概略図である。
【図４】図３の製造装置の主要部を示す上面図である。
【発明を実施するための形態】
【００１７】
〔エナメル線の製造方法〕
本発明の実施の形態に係るエナメル線の製造方法は、導体にエナメル線塗料を塗布する塗布工程と、前記導体に塗布された前記エナメル線塗料を焼付する焼付工程とを１セットとして、Ｎセット（Ｎ＝２以上の整数）繰り返して行なうことにより前記導体に皮膜を形成するエナメル線の製造方法であって、ｎ−１（ｎ＝２〜Ｎから選ばれる１つ以上の整数）セット目の焼付工程後からｎセット目の塗布工程前までの間を走行中の前記導体に対して引張力を進行方向に付与して前記導体をｎセット目の塗布工程に送り出す送出工程を備えることを特徴とする。図を参照して、以下に本実施の形態を詳細に説明する。
【００１８】
図１は、本発明の実施の形態に係るエナメル線の製造装置（竪型）の一例を示す概略図であり、図２は、図１の製造装置の主要部を示す上面図である。また、図３は、本発明の実施の形態に係るエナメル線の製造装置（横型）の一例を示す概略図であり、図４は、図３の製造装置の主要部を示す上面図である。
【００１９】
以下の説明においては、図１〜２の竪型の製造装置を中心に説明し、図３〜４の横型の製造装置については竪型の製造装置と異なる部分を中心に説明する。
【００２０】
図に示されるプーリ１１、ターンプーリ１２、塗料塗布部１３，２３、焼付部１４，２４、引取機１６，２６、及び巻取機１７については、特に限定されるものではないが、例えばエナメル線製造装置における公知の構成を採用することができる。
【００２１】
本発明の実施の形態に係るエナメル線の製造方法においては、まず、ボビンや舞輪、インライン伸線機から引き出された導体１（走行線）がプーリ１１を介して図示していない焼鈍炉に供給され、焼鈍しが行われる。焼鈍しは、必要が無ければ省略可能である。その後、図に示されるように、導体１は、ターンプーリ１２を介して塗料塗布部１３，２３へ送られ、そこで導体１の外周にエナメル線塗料が塗布される。
【００２２】
エナメル線塗料が塗布された導体１は、焼付部１４，２４へ送られ、焼付部１４，２４を通過中にエナメル線塗料中の溶剤の蒸発（すなわちエナメル線塗料の乾燥）及びエナメル線塗料中の樹脂の硬化（すなわち皮膜の焼付）が行われる。焼付部１４，２４は、例えば、溶剤の蒸発及び樹脂の硬化を行なうことが可能な一体の焼付炉で構成されていてもよいし、溶剤の蒸発を行なう蒸発炉と樹脂の硬化を行なう硬化炉（蒸発炉とは別体）とから構成されていてもよい。
【００２３】
エナメル線塗料中の溶剤の蒸発及びエナメル線塗料中の樹脂の硬化の方法は、特に限定されるものではなく、熱風、近赤外線ヒータ、誘導加熱等により加熱することで行なうことができる。
【００２４】
図に示されるように、エナメル線２は、下流側のターンプーリ１２を介して上流側のターンプーリ１２に戻され、再度、塗料塗布部１３，２３及び焼付部１４，２４へ送られる。塗料塗布部１３，２３でのエナメル線塗料を塗布する塗布工程と、焼付部１４，２４でのエナメル線塗料を焼付する焼付工程とを１セットとして、所望の皮膜厚さとなるまでＮセット（Ｎ＝２以上の整数）繰り返し行なわれることにより導体１に皮膜が形成される。
【００２５】
本発明の実施の形態においては、Ｎセットが繰り返し行なわれる際に、ｎ−１（ｎ＝２〜Ｎから選ばれる１つ以上の整数）セット目の焼付工程後からｎセット目の塗布工程前までの間を走行中の導体１に対して駆動機構付き送出機１５，２５により引張力を進行方向に付与して導体１をｎセット目の塗布工程に送り出す送出工程を備える。本発明の実施の形態においては、図２から分かる通り、２つの送出機１５が設けられているが、１つ、又は３つ以上であってもよい。図３〜４の横型の製造装置における送出機２５についても同様である。
【００２６】
従来の装置では、巻取機１７の手前の引取機１６，２６の駆動機構のみで導体１を引っ張って走行させていたため、繰り返し回数が増えるほど、導体１にかかる張力が累加的（累積的）に増加するので、導体１が伸びて、寸法精度が低下してしまっていたが、上記の構成を採用することで、累加的に増える張力を送出機１５，２５の位置でゼロにする乃至減少させることができるため、導体１の伸びが抑制され、高い寸法精度のエナメル線２が得られる。
【００２７】
送出機１５，２５の構成としては、例えば、図に示されるキャプスタン１５Ａ，２５Ａと押さえロール１５Ｂ，２５Ｂが挙げられ、動力を与える駆動機構がキャプスタン１５Ａ，２５Ａに連結されている。キャプスタン１５Ａ，２５Ａは、押さえロール１５Ｂ，２５Ｂと協同して、これらの間に挟み込まれた導体１（エナメル線２）を引っ張り、進行方向に送り出す。当該構成に替えて図１に示される引取機１６と同様の構成としても良い。すなわち、キャプスタンへの接触面積や接触長さを大きくすることにより、押さえロールを省くことができる。また、図３に示される引取機２６と同様の構成としても良く、２つの駆動ロールの挟み込みにより引いて送り出すことができる。
【００２８】
また、本発明の実施の形態においては、同調機構により上記送出工程の前後における導体１の走行速度を同調させる工程を備えることが望ましい。同調機構としては、前述の引用文献１に開示されるダンサー及びダンサープーリーが挙げられる。導体１の走行速度を引取機１６，２６や送出機１５，２５により調整することで、同調機構を設けることなく送出工程の前後における導体１の走行速度を同調させることもできる。
【００２９】
ターンプーリ１２と駆動機構付き送出機１５とを一体化させ、ターンプーリ１２に駆動機構付き送出機１５としての役割を兼務させてもよい。
【００３０】
送出機の設置場所としては、特に限定されないが、竪型の製造装置では、例えば、図１〜２に示されるように、送出機１５の設置スペースが確保できる程度に竪型装置（塗料塗布部１３及び焼付部１４）から離れた位置に設置されることが好ましく、下流側のターンプーリ１２でターンした導体１が上流側のターンプーリ１２でターンする前に送出工程が行われるような位置であることが好ましい。一方、横型の製造装置では、例えば、図３〜４に示されるように、下流側のターンプーリ１２の下流側（図において右側）或いは、上流側のターンプーリ１２の上流側（図において左側）に設置されることが好ましい。走行方向が乱れないように、かつ走行距離が最短となるように、走行方向の延長線上に設けることが好ましい。
【００３１】
前述したＮセット（繰り返し数）が５セット以上（好ましくは１０セット以上）である場合、前述のｎが（Ｎ／２）−２〜（Ｎ／２）＋２の範囲内から選ばれる１つの整数であるタイミングで送出工程が行われることが好ましく、当該タイミングで送出工程を行なうことが可能な位置に送出機１５，２５を設けることが好ましい。ｎが（Ｎ／２）−１〜（Ｎ／２）＋１の範囲内から選ばれる１つの整数であることがより好ましい。例えば、繰り返し数が１０セットである場合、ｎ＝３〜７（より好ましくは４〜６）となるので、３セット目の焼付工程後から４セット目の塗布工程前までの間、４セット目の焼付工程後から５セット目の塗布工程前までの間、５セット目の焼付工程後から６セット目の塗布工程前までの間、６セット目の焼付工程後から７セット目の塗布工程前までの間のいずれかで送出工程が行われることが好ましく、４セット目の焼付工程後から５セット目の塗布工程前までの間、５セット目の焼付工程後から６セット目の塗布工程前までの間のいずれかで送出工程が行われることがより好ましい。
【００３２】
前述したＮセット（繰り返し数）が２０セット以上（好ましくは３０セット以上）である場合、前述のｎが（Ｎ／３）−２〜（Ｎ／３）＋２の範囲内から選ばれる１つの整数、及び（２Ｎ／３）−２〜（２Ｎ／３）＋２の範囲内から選ばれる１つの整数であるタイミングで送出工程が行われることが好ましく、当該タイミングで送出工程を行なうことが可能な位置に送出機１５，２５を設けることが好ましい。ｎが（Ｎ／３）−１〜（Ｎ／３）＋１の範囲内から選ばれる１つの整数、及び（２Ｎ／３）−１〜（２Ｎ／３）＋１の範囲内から選ばれる１つの整数であるタイミングで送出工程が行われることがより好ましい。
【００３３】
前述したＮセット（繰り返し数）が４０セット以上（好ましくは５０セット以上）である場合、前述のｎが（Ｎ／４）−２〜（Ｎ／４）＋２の範囲内から選ばれる１つの整数、（２Ｎ／４）−２〜（２Ｎ／４）＋２の範囲内から選ばれる１つの整数、及び（３Ｎ／４）−２〜（３Ｎ／４）＋２の範囲内から選ばれる１つの整数であるタイミングで送出工程が行われることが好ましく、当該タイミングで送出工程を行なうことが可能な位置に送出機１５，２５を設けることが好ましい。ｎが（Ｎ／４）−１〜（Ｎ／４）＋１の範囲内から選ばれる１つの整数、（２Ｎ／４）−１〜（２Ｎ／４）＋１の範囲内から選ばれる１つの整数、及び（３Ｎ／４）−１〜（３Ｎ／４）＋１の範囲内から選ばれる１つの整数であるタイミングで送出工程が行われることがより好ましい。
【００３４】
前述したＮセット（繰り返し数）が５セット未満（すなわち２〜４セット）である場合には、以下の通りである。２セットの場合には、１セット目の焼付工程後から２セット目の塗布工程前までの間で送出工程が行われる。３セットの場合には、１セット目の焼付工程後から２セット目の塗布工程前までの間、２セット目の焼付工程後から３セット目の塗布工程前までの間のいずれかで送出工程が行われる。３セットの場合には、１セット目の焼付工程後から２セット目の塗布工程前までの間、２セット目の焼付工程後から３セット目の塗布工程前までの間、３セット目の焼付工程後から４セット目の塗布工程前までの間のいずれかで送出工程が行われるが、２セット目の焼付工程後から３セット目の塗布工程前までの間で行われることが好ましい。
【００３５】
皮膜の焼付が終了したエナメル線２は、引取機１６で引っ張られ、巻取機１７に送られて、巻き取られる。図１に示されるように、引取機１６と巻取機１７とが一体化された装置を用いても良いし、図３に示されるように、引取機２６と巻取機２７とが別体の装置を用いても良い。
【００３６】
本実施の形態において使用される導体１の素材は、銅、銅合金等、特に限定されることなく使用できる。また、導体１の形状としては、丸線、平角導体等が挙げられるが、特に扁平率の高い平角導体の場合に従来方法に比べてメリットがある。
【００３７】
本実施の形態において使用されるエナメル線塗料としては、エナメル線に使用可能なものであれば特に限定されることなく用いることができる。例えば、エナメル線塗料中の溶剤としては、Ｎ−メチル−２−ピロリドン(ＮＭＰ)、クレゾール、Ｎ,Ｎ−ジメチルアセトアミド（ＤＭＡｃ）、シクロヘキサノン等が挙げられる。また、エナメル線塗料中の樹脂としては、ポリアミドイミド、ポリイミド、ポリエステルイミド等が挙げられる。
【００３８】
〔エナメル線の製造装置〕
本発明の実施の形態に係るエナメル線の製造装置は、導体１にエナメル線塗料を塗布する塗料塗布部１３，２３と、導体１に塗布されたエナメル線塗料を焼付する焼付部１４，２４と、塗料塗布部１３，２３及び焼付部１４，２４へ導体を繰り返し搬送するためのターンプーリ１２と、焼付部１４，２４を通過した導体１に対して引張力を進行方向に付与して導体１を塗料塗布部１３，２３の方向へ送り出す駆動機構付き送出機１５，２５とを備えることを特徴とする。送出機１５，２５の前後における導体１の走行速度を同調させる同調機構（図示なし）を備えることが好ましい。
【００３９】
エナメル線の製造装置の具体的な構成例は、図１〜４に示す通りであり、詳細は前述した通りである。ターンプーリ１２と駆動機構付き送出機１５，２５とは、前述した通り、一体化されていても良い。
【００４０】
〔本発明の実施の形態の効果〕
（１）本発明の実施の形態によれば、走行線の伸びに起因する寸法精度の低下を抑制することのできるエナメル線の製造方法及び製造装置を提供することができる。具体的には、任意の数の駆動機構付き送出機を設置することで、繰り返しの塗布・焼付工程中に走行線にかかる張力を緩和し、線の伸びを低減することができるため、寸法精度の高いエナメル線を提供できる。
（２）本発明の実施の形態によれば、これまでに無いほど厚膜（例えば皮膜厚さが７０μｍ以上）のエナメル線であっても、寸法精度が高く、導体と皮膜樹脂の密着性の低下が抑えられ、コイル成型時に曲げ加工した際に皮膜のヨレや割れが発生しないエナメル線を提供できる。また、走行線の伸びが抑制されるため、エナメル線が硬くなりにくく、モータ用コイルへ加工する際、曲げ加工しにくかったり、加工後の形状を維持しにくくなったりする不具合が無いエナメル線を提供できる。また、絶縁皮膜と導体間の密着性や絶縁皮膜同士の密着性の低下が抑えられる効果もある。
【００４１】
次に実施例により本発明を説明するが、本発明はこれらの実施例により限定されるものではない。
【実施例】
【００４２】
〔エナメル線の製造及び評価〕
上記本発明の実施の形態に係るエナメル線の製造方法及び製造装置（図１の竪型製造装置）により、エナメル線を製造した。送出機１５は、図１〜２の通り、ターンプーリ１２や塗料塗布部１３及び焼付部１４から約２ｍ離れた位置に設置した。ダンサー及びダンサープーリーからなる同調機構を送出機１５の近くに設置した。各実施例における塗布・焼付工程の繰り返し回数及び駆動機構付き送出機の位置は、表１に記載の通りである。実施例５〜６では、駆動機構付き送出機を２つ設けた。一方、比較例１〜５では、駆動機構付き送出機を設けなかった他は実施例２〜６と同様にしてエナメル線を製造した。
使用導体：銅からなる平角導体（角部の曲率半径０．３０ｍｍ）
使用塗料：Ｎ−メチル−２−ピロリドン(ＮＭＰ)
使用ダイス：超鋼製ダイス
走行速度：１０ｍ/分
【００４３】
１回目の塗布工程前の導体の寸法（塗装前導体寸法）、及びすべての塗布・焼付工程終了後の導体の寸法（塗装後導体寸法）を測定した。また、製造された皮膜付き導体の寸法（仕上寸法）を測定した。測定結果を表１に示す。
【００４４】
塗装後導体寸法が、表１に記載した目標導体寸法の範囲内にあるものを合格と判定した。実施例ではいずれも高い導体寸法精度のエナメル線が得られた。
【００４５】
【表１】
0006455305.tif 000002
【００４６】
なお、本発明は、上記実施の形態及び実施例に限定されず種々に変形実施が可能である。
【符号の説明】
【００４７】
１：導体、２：エナメル線
１１：プーリ、１２：ターンプーリ
１３，２３：塗料塗布部、１４，２４：焼付部
１５，２５：送出機
１５Ａ，２５Ａ：キャプスタン、１５Ｂ，２５Ｂ：押さえロール
１６，２６：引取機、１７：巻取機
【図１】
0006455305.tif 000003
【図２】
0006455305.tif 000004
【図３】
0006455305.tif 000005
【図４】
0006455305.tif 000006